스테인 홀 방식 중 원 탱크 법 에 의하 는 경우 는 일반 전분 또는 변성 전분 40 내지 98 중량 부 , 저점 도 화 전분 1 내지 30 중량 부 , 및 콜로이드 성 무기물 1 내지 30 중량 부 를 혼합 하 여 캐리 어부 전분 계 를 제조 하 는 단계 ; 상기 캐리 어부 전분 계 5 내지 30 중량 부 에 물 70 내지 95 중량 부 를 혼합 하 여 캐리 어부 슬러리 를 제조 하 는 단계 ; 상기 캐리 어부 슬러리 에 전체 캐리 어부 전분 계 에 대하 여 알칼리 용액 을 0 . 1 내지 3 중량 부 를 첨가 하 고 45 내지 70 ℃ 에서 호화 시킨 후 , 3 내지 20 분 동안 교반 시켜 캐리 어부 호액 을 제조 하 는 단계 ; 상기 캐리 어부 호액 에 일반 전분 또는 변성 전분 70 내지 99 중량 부 , 저점 도 화 전분 1 내지 30 중량 부 , 및 콜로이드 성 무기물 1 내지 30 중량 부 를 혼합 하 여 제조 된 메 인부 전분 계 를 제조 하 는 단계 ; 상기 메인 부 전분 계 에 대하 여 붕사 0 . 1 내지 3 중량 부 를 첨가 하 고 10 내지 30 분 동안 교반 하 여 본 발명 의 접착제 조성물 을 제조 한다 .